ВСПЕНИВАЕМАЯ ПОЛИМЕРНАЯ КОМПОЗИЦИЯ С УЛУЧШЕННОЙ ГИБКОСТЬЮ И СПОСОБ ЕЕ ПОЛУЧЕНИЯ

1. Полимерная композиция, которая включает:
а) винилароматические полимеры и/или сополимеры в количестве, составляющем от 50% до 99% мас. в пересчете на общую массу композиции;
b) полиолефин или соответствующий сополимер, содержащий сложный эфир, в количестве, составляющем от 1% до 50% мас. в пересчете на общую массу композиции;
c) олефиновый эластомер, на который привит винилароматический полимер, в количестве, составляющем от 0,01% до 40% мас. в пересчете на суммарную массу (а)+(b);
d) вспенивающий агент в количестве, составляющем от 1% до 10% мас. в пересчете на суммарную массу (а)+(b)+(с).
2. Полимерная композиция по пункту 1, в которой молярное отношение количества винилароматического полимера к количеству олефинового эластомера в привитом олефиновом эластомере превышает 0,8.
3. Полимерная композиция по пункту 2, в которой молярное отношение количества винилароматического полимера к количеству олефинового эластомера в привитом олефиновом эластомере составляет от 1 до 2.
4. Полимерная композиция по пункту 1, в которой компоненты (а) и (b) диспергированы в виде частиц, средний диаметр которых составляет от 10 до 2000 нм.
5. Полимерная композиция по пункту 1, в которой полиолефин присутствует в количестве, составляющем от 1% до 50% мас.
6. Полимерная композиция по пункту 1, в которой полиолефин присутствует в количестве, составляющем от 10% до 30% мас.
7. Полимерная композиция по пункту 1, в которой один из альфа-моноолефинов, образующих привитой олефиновый эластомер (с), представляет собой этилен.
8. Полимерная композиция по пункту 1, в которой привитой олефиновый эластомер (с) представляет собой эластомерный терполимер, который имеет вязкость по Муни, определяемую при 100°С, составляющую от 30 до 90, и йодное число, превышающее 5.
9. Полимерная композиция по пункту 1, в которой винилароматические полимеры, привитые на олефиновый эластомер, имеют молекулярную массу, составляющую от 50000 до 500000.
10. Полимерная композиция по пункту 1, в которой молекулярная масса винилароматического полимера, привитого на олефиновый эластомер, равна молекулярной массе винилароматического полимера компонента (а).
3
11. Полимерная композиция по пункту 1, в которой полиолефин представляет собой этиленовый полимер, плотность которого составляет от 0,90 до 0,97 г/см.
12. Полимерная композиция по пункту 1, в которой полиолефин представляет собой сополимер этилена и сложного винилового эфира.
13. Способ получения в непрерывной массе вспениваемой композиции по любому из пунктов 1-12, который включает следующие этапы:
i) если полимер и/или сополимер (а) находится в виде гранул:
1) нагревание полимера и/или сополимера до температуры, превышающей относительную температуру плавления, совместно с полиолефином (b), взятым в количестве от 1% до 50% мас., и привитым олефиновым эластомером (с), взятым в количестве от 0,01% до 40% мас., в результате чего получают полимерную композицию в расплавленном состоянии;
2) последующее введение вспенивающего агента в полимерную композицию, находящуюся в расплавленном состоянии;
ii) если полимер и/или сополимер (а) уже находится в расплавленном состоянии - добавление полиолефина (b) в количестве, составляющем от 1% до 50% мас., и привитого олефинового эластомера (с) в количестве, составляющем от 0,01% до 40% мас., и последующее введение вспенивающего агента, в результате чего получают полимерную композицию.